(57)【要約】【課題】１）長尺品の連続生産が可能。（２）トラック輸送が許容される径に巻き取り可能。（３）シースが破損し難い。（４）充填剤の充填を確実に行える。（５）シースに対する事前の充填剤封入が可能。の各特性を満たすプレストレストコンクリート用緊張材を提供する。【解決手段】緊張、定着させてコンクリートにプレストレスを加えるＰＣ鋼線、ＰＣ鋼より線などの心材２を有し、可撓性のあるその心材２の外周に充填剤３が塗布され、その充填剤３を塗布した心材２の外周に可撓性を有する金属シース４(図のそれはコルゲートシース)が設けられている巻き取り可能なプレストレストコンクリート用緊張材１を提供する。【選択図】図１
2006063694.tif 000002
【特許請求の範囲】
【請求項１】
緊張、定着させてコンクリートにプレストレスを加えるＰＣ鋼線、ＰＣ鋼より線などの可撓性のある心材を有し、その心材の外周に充填剤が塗布され、その充填剤を塗布した心材の外周に可撓性を有する金属シースが設けられている巻取り可能なプレストレストコンクリート用緊張材。
【請求項２】
前記充填剤が、緊張定着後に硬化するように組成を調整した経時硬化性の充填剤であることを特徴とする請求項１に記載のプレストレストコンクリート用緊張材。
【請求項３】
前記硬化性充填剤が、凝結遅延剤を添加したセメントグラウトであることを特徴とする請求項２に記載のプレストレストコンクリート用緊張材。
【請求項４】
前記金属シースが、シームレス管に螺旋の溝を施して得られるコルゲートシースであることを特徴とする請求項１乃至３のいずれかに記載のプレストレストコンクリート用緊張材。
【請求項５】
前記金属シースの厚みを０．０２ｍｍ〜１．０ｍｍにしたことを特徴とする請求項１乃至４のいずれかに記載のプレストレストコンクリート用緊張材。
【請求項６】
前記金属シースの両端にキャップを装着して未硬化状態の前記充填剤を金属シースの中に封入した請求項1乃至５のいずれかに記載のプレストレストコンクリート用緊張材。
【請求項７】
可撓性を有する緊張用の心材を連続的に供給してその心材の外周に充填剤を塗布する充填剤塗布工程、
充填剤を塗布した心材の外周にシース用金属板を環状に曲げ加工しながら供給し、曲げ加工した金属板の両側部を連続的に溶接してシームレス管を形成する金属シース施工工程、
得られたシームレス管に型付けローラで螺旋の凹凸を連続的に形成してコルゲートシースとなすシース成形工程、
シース成形工程を経た緊張材を巻き取り、所要長さに切断後、コルゲートシースの両端にキャップを装着する仕上げ工程、
を経て心材を収納したコルゲートシースの内部に充填剤が封入された構造の緊張材を得るプレストレストコンクリート用緊張材の製造方法。  
【請求項８】
外周に充填剤を塗布した心材を、可変絞り機構に通して充填剤の塗布量を調整し、しかる後、この心材を金属シース施工工程に送り込むことを特徴とする請求項７に記載のプレストレストコンクリート用緊張材の製造方法。  
【発明の詳細な説明】
【技術分野】
【０００１】
この発明は、プレストレストコンクリートのポストテンション工法において、プレストレス導入後にコンクリートと一体化して使用するプレストレストコンクリート用緊張材とその緊張材の製造方法に関する。
【背景技術】
【０００２】
プレストレストコンクリートのポストテンション工法では、コンクリートを打設する前にシースを配設し、コンクリート打設後にシース内にＰＣ鋼材を挿入して緊張、定着させ、その後、ＰＣ鋼材とシースとの間にセメントミルクなどを注入し、これを硬化させてＰＣ鋼材とコンクリートを付着、一体化させる。たとえば、下記特許文献１は、凝結遅延剤を添加したセメントグラウトを使用する方法を開示しており、この方法においてもセメントグラウトのシースへの注入をＰＣ鋼材の挿入後に行っている。
【０００３】
ＰＣ鋼材挿入後に、シースにセメントグラウトを注入する上記の方法は、作業が非常に煩雑で多くの時間と労力を費やし、コストアップの原因になる。また、セメントグラウトの注入が不完全になってＰＣ鋼材が腐食する可能性が生じる。この不具合をなくすために、下記特許文献２は、硬化剤の混合比率をコントロールして緊張、定着後に硬化するようにした樹脂をコンクリートにストレスを加える心材の外周に塗布し、その後、金属やポリエチレンなどの樹脂からなるシースを外周に施す方法を提案している。
【０００４】
ところが、この方法で使用する樹脂シースは、以下の問題を有している。
１）輸送時や配筋時にシースが外部部材と接触して損傷し易い。
２）損傷防止のためにシースの肉厚を厚くしたり、シースを保護したりするとコストに影響し、施工性も低下する。
３）ポリエチレンは、鉄に比べて弾性係数が低いため、コンクリートとの付着性が鉄よりも劣る。このため、コンクリートとの付着が要求されるグラウト工法や、アフターボンド工法では、シースをコンクリートに機械的に係止させる目的で設けるシース表面の凹凸を大きくする必要があり、その結果、充填剤の使用量が増えてコスト高となる。
４）樹脂シースは鉄と比べて熱伸縮量が大きいため、配筋後に縮む現象が発生し易い。そのために、シース端から鋼材が抜け出し、鋼材が露出する可能性も生じてくる。
５）樹脂シースは、溶融させた材料を心材の外周に押し出して被覆するので、ＰＣ鋼材やＰＣ鋼より線を複数本束ねたマルチケーブルを使用する場合にはシース形状の安定確保が難しくなる。
【０００５】
一方、金属シースは、樹脂シースに比べて強度に優れ、搬送、配筋時の損傷が起こり難い。しかしながら、長尺の管状金属シースを使用すると緊張材の巻き取りが困難になる。帯状の金属を螺旋状に巻きつけてシースを構成し、そのシースに心材を挿入した後に充填剤を注入すれば、巻き取り可能な緊張材が得られるが、この緊張材はシースの合わせ目すなわち帯状金属の重ね部から充填剤がもれ、コンクリートとの付着が期待できない場合がある。
【０００６】
このような事情から、市販の鋼製シースは、その長さを２〜４ｍ程度と短くして搬送、取り扱い性を良くし、これをジョイントで接続して使用しているが、ジョイントによる接続部はクリアランスが大きくて充填剤が漏れ易いため充填剤を予め充填しておくことができず、建設現場での充填剤注入が必須になる。
【０００７】
建設現場での充填剤注入は、十分な設備が無いことに加えて天候による影響を受け易く、品質のバラツキ、コストアップ、工期遅延などの問題を生起させる。従って、現場での充填剤注入が不要で、しかも上記の他の諸問題も生じない緊張材が望まれるが、その要求に応えられるものが無かった。
【特許文献１】特開２０００−１４５０１８号公報
【特許文献２】特公平５−６９９３９号公報
【発明の開示】
【発明が解決しようとする課題】
【０００８】
この発明は、１）長尺品の連続生産が可能。（２）トラック輸送が許容される径に巻き取り可能。（３）シースが破損し難い。（４）充填剤の充填を確実に行える。（５）シースに対する事前の充填剤封入が可能（配筋時の充填剤注入が不要）。の各特性を満たす緊張材を実現して提供することを課題としている。
【課題を解決するための手段】
【０００９】
上記の課題を解決するため、この発明においては、緊張、定着してコンクリートにプレストレスを加えるＰＣ鋼線、ＰＣ鋼より線などの可撓性のある心材を有し、その心材の外周に充填剤が塗布され、かつ、その充填剤を塗布した心材の外周に可撓性を有する金属シースが設けられている巻取り可能なプレストレストコンクリート用緊張材を提供する。金属シースは、その厚みを０．０２ｍｍ〜１．０ｍｍ、より好ましくは０．０２ｍｍ〜０．６ｍｍにしたものが好ましい。
【００１０】
この緊張材は、長手方向に連続した管に螺旋の凹凸を施したコルゲートシースを金属シースとして用いると、トラック輸送が可能な直径２．５ｍ以下の径での巻き取りを可能ならしめることができる。金属シースの両端にキャップを装着して未硬化状態の充填剤を金属シースの中に封入し、その後、ドラムなどに巻き取ったものを製品として出荷する。
【００１１】
充填剤は、緊張、定着後に硬化するように組成を調整した経時硬化性の充填剤、中でも、凝結遅延剤を添加したセメントグラウトが好ましい。
【００１２】
心材を収納したコルゲートシースの内部に充填剤が封入された上述のプレストレストコンクリート用緊張材は、
可撓性を有する緊張用の心材を連続的に供給してその心材の外周に充填剤を塗布する充填剤塗布工程、
充填剤を塗布した心材の外周にシース用金属板を環状に曲げ加工しながら供給し、曲げ加工した金属板の両側部を連続的に溶接してシームレス管を形成する金属シース施工工程、
得られたシームレス管に型付けローラで螺旋の凹凸を連続的に形成してコルゲートシースとなすシース成形工程、
シース成形工程を経た緊張材を巻き取り、所要長さに切断後、コルゲートシースの両端にキャップを装着する仕上げ工程を経て製造する。この発明は、このプレストレストコンクリート用緊張材の製造方法も併せて提供する。この方法では、外周に充填剤を塗布した心材を、可変絞り機構に通して充填剤の塗布量を調整し、しかる後、この心材を金属シース施工工程に送り込むと好ましい。  
【発明の効果】
【００１３】
この発明の緊張材は、シースの内部に心材と充填剤を予め挿入しているので、現場での充填剤注入が不要であり、配筋の作業性に優れる。
【００１４】
また、金属シースを採用したので、樹脂シースを採用したものに比べると下記の利点が得られる。
（１）運搬、配筋時のシース損傷が起こり難い。
（２）金属シースは強度が高く、厚みが薄くてよいので、製品の直径を小さくして施工性を良くすることが可能になる。
（３）金属シースはコンクリートとの付着性に優れ、付着力を確保するための表面の凹凸を小さくすることができるので、製造の容易化とそれによるコスト低減が図れる。
（４）金属シースは樹脂シースよりも線膨張係数が小さいので端部の鋼材が露出することはない。
【００１５】
なお、螺旋の凹凸を有するコルゲートシースを採用すると、金属シースの内部に心材と充填剤を挿入したものを汎用のドラムに巻き取って出荷することが可能になる。金属シースは、厚みが薄すぎると破れ易くなり、逆に厚すぎると剛性が高まって巻き取りが困難になるので、その厚みを０．０２ｍｍ〜１．０ｍｍにしたものが好ましい。
【００１６】
また、充填剤として、凝結遅延剤を添加したセメントグラウトを用いたものは、長期安定性が証明された無機系材料のみで緊張材を構成することができ、長期使用での信頼性が向上する。樹脂シースを溶融被覆する方法では、水分を含むセメントグラウトはシース被覆時の熱で水分が蒸発するので充填剤として使用することができないが、金属シースを用いればその問題は発生せず、エポキシ樹脂に比べてコスト面でも有利な凝結遅延剤を添加したセメントグラウトを使用することができる。
【００１７】
このほか、この発明の方法によれば、長尺緊張材の連続製造が可能になる。その連続製造によって短尺シースを接続する必要がなくなるので、配筋に要する時間と手間とコストが少なくなる。また、工場での大量生産が可能になるので、品質の安定化と量産によるコスト低減が可能になる。さらに、シースの形成が連続溶接によってなされるので、シースによる水密封止の信頼性も確保され、充填剤の漏れが起こらない。
【発明を実施するための最良の形態】
【００１８】
この発明のプレストレストコンクリート用緊張材の実施形態を図1乃至図４に示す。図1のプレストレストコンクリート用緊張材１は、心材２の外周に充填剤３を塗布し、その外周を金属シース４で覆った構造になっている。
【００１９】
心材２は、緊張、定着してコンクリートにプレストレスを付与するためのものであり、ＰＣ鋼より線やＰＣ鋼材によって形成されている。この心材２は、ＰＣ棒鋼よりもＰＣ鋼より線が、緊張材の連続製造が可能であり、また、可撓性がよくて線さばき、挿入、曲げの作業がし易く、配筋時の施工性がよくて好ましい。この心材２のサイズは特に制限しないが、経済性や施工性を考慮すると、φ１７．８ｍｍ〜φ２８．６ｍｍの太径のより線が特に好ましい。図示の心材２は、単線のＰＣ鋼より線であるが、単心のＰＣ鋼材であってもよいし、複数本のＰＣ鋼より線を束ねたもの（図４のマルチケーブル参照）や複数本のＰＣ鋼材を束ねたものなどであってもよい。
【００２０】
充填剤３は、用途に応じて、グリースなどの防食剤やエポキシアフターボンド樹脂、凝結遅延剤を添加したセメントグラウトなどを採用する。中でも、凝結遅延剤を添加したセメントグラウトは、安価であり、心材とセメントの一体化の効果も高くて好ましい。凝結遅延剤は、周知の超遅延硬化性グラウトに採用されているオキシカルボン酸ナトリウムなどでよい。凝結遅延剤を添加したセメントグラウトは、心材に対する付着性のよいものを使用する。
【００２１】
金属シース４は、鋼製コルゲートシースを採用している。例示の鋼製コルゲートシースは、セメントグラウトを塗布した心材２の外周に金属板を円筒状に巻いて被せた後、曲げ加工したたこの金属板の両側縁を長手方向の全域にわたって溶接してシームレス管を形成する。そして、その後に、シームレス管の外周に型付けローラで螺旋の凹部（谷）５ａと螺旋の凸部（山）５ｂとからなる波５を連続的に形成して作られている。
【００２２】
この金属シース４の材料は特に制限されないが、耐食性に優れるステンレス鋼や耐食メッキを施した鋼などが好ましい。メッキは、心材であるＰＣ鋼材の水素脆性破壊を招かない錫メッキなどが好ましい。また、金属シース４の厚みは、薄すぎるとシースが破れ易くなるので、下限を０．０２ｍｍ程度にするのが好ましい。このシースの厚みの上限は、０．６ｍｍ程度がシースの可撓性を高め易く、緊張作業前に行うシースの余長切断も容易で好ましい。シースを不必要に厚くするとコストにも悪影響がでるので、上限は１．０ｍｍ以下にとどめるのがよい。
【００２３】
金属シース４の外形は特に制限されないが、アフターボンド工法に用いるシースは、シースの表面にコンクリートに対して機械的に係止する凹凸を付けるとコンクリートの付着性が良くなって好ましい。また、その凹凸は、例示の螺旋状凹凸がシースの可撓性を高める効果が高く、シースの連続製造による生産性向上も図れて好ましい。
【００２４】
図示の金属シース４に採用した波５は、緩やかなうねりを持つものになっているが、図２のように角張った波にすることも考えられる。図１の緊張材の金属シース４の波形状は、凹部５ａの長さ（波の谷の幅）をＬ１、凸部５ｂの長さ（波の山の幅）をＬ２、心材２の直径をＤ、凹部の深さをＴとしたとき、Ｌ１≦Ｌ２、（Ｌ１＋Ｌ２）＜Ｄ、Ｔ＞Ｄ×１／２の各条件を併せて満たすものにしており、好ましいとした厚みのシース及びφ１７．８ｍｍ〜φ２８．６ｍｍのＰＣ鋼より線と組み合わせて、直径２．５ｍ以下の巻き径でドラムなどに巻き取れる緊張材を得ることができる。
【００２５】
以上のほか、心材２が金属シース４の内部中心に配置されるようにしておくのも好ましい。例えば、図２、図3に示すように、金属シース４に設ける凹部５ａの底にさらに第２凹部５ｃを設けると、この第２凹部５ｃがスペーサとして働いて心材２がシース中心に保持される。なお、図２、図３の第２凹部５ｃは螺旋を描いて周方向に連続しているもの、周方向に不連続で飛び飛びに設けられたものの２通りが考えられ、そのどちらであってもよい。
【００２６】
次に、この発明のプレストレストコンクリート用緊張材の製造方法を図５に基づいて説明する。図中６は充填剤塗布工程、７は金属シース施工工程、８はシース成形工程、９は仕上げ工程であり、この発明の緊張材の製造では以上の各工程を経る。
【００２７】
充填剤塗布工程６においては、コイル巻きされた心材２（ＰＣ鋼より線）を巻き戻して連続的に供給し、走行する心材２をタンク１０内の充填剤（凝結遅延剤を添加したセメントグラウトなど）３に浸漬してこの心材２の外周に充填剤３を塗布する。その後、心材２をダイス１１に通し、外周に塗布された充填剤３の量を調整する。
【００２８】
充填剤３は、ダイス１１で塗布量を粗調整した後、可変絞り１２でしごいて再調整を行うと緊張材の仕様変更に対応でき、塗布量も安定する。また、充填剤３がセメントグラウトの場合には、加湿ゾーン１３を設けてタンク１０の入り口部から可変絞り１２の出口部までの区間を加湿できるようにしておくとさらに好ましい。加湿ゾーン１３を併設すると、水分の蒸発によってグラウトの塗布や余剰グラウトのしごき取りが困難になることを、加湿を行って防止することができる。
【００２９】
金属シース施工工程７においては、コイル巻きされたシース用金属板４Ａを巻き戻して可変絞り１２を通過した心材２の外周に供給する。このシース用金属板４Ａは、図示しない成形型に引き込んで充填剤を塗布した心材２の外周を連続的に包むように環状に曲げ加工する。また、曲げ加工した金属板４Ａの両側部をシームレス溶接機１４で長手方向に連続的に溶接して心材２と充填剤を封入し、水密性に優れたシームレス管４Ｂを形成する。
【００３０】
その後、シース成形工程８において、シームレス管４Ｂに型付けローラ１５で螺旋の凹部５ａと凸部５ｂとからなる波５を連続的に形成し、シームレス管４Ｂを巻き取り可能なコルゲートシースとなす。
【００３１】
金属シース４は、曲げ加工した金属板４Ａの両側部をかしめ固定することも考えられるが、シームレス溶接したものが水密性に優れる管を形成できて好ましい。また、この方法での溶接速度は、可変絞り１２による絞り速度と連動するようにしておくと好ましい。さらに、波５の成形は例示の型付けローラ１５を用いて行うと連続成形が可能になって生産性が向上する。
【００３２】
シース成形工程８を通過した緊張材１は、仕上げ工程９において、コイル状に巻き取り、計尺、切断機１６で所要の長さに計尺して切断し、金属シース４の端部に内部の心材と充填剤を封入するキャップを装着して出荷する。緊張材１の切断はインライン切断も可能であるが、計尺、切断機をシース切断用のカッタと組み合わせて用いるのが好ましい。
【実施例１】
【００３３】
線径Ｄ＝２１．８ｍｍのＰＣ鋼より線をタンク内に引き通してここでＰＣ鋼より線の外周に凝結遅延剤を添加したセメントグラウトを厚さが３ｍｍとなるように塗布し、次いで、厚さ０．８ｍｍの鉄板をＰＣ鋼より線の外周に長手方向に連続して巻き付け、その鉄板の継ぎ目（両側部）を連続的に溶接した後、得られたシームレス管にローラダイスで図１のＬ１＝１ｍｍ、Ｌ２＝７ｍｍ、Ｔ＝２．３ｍｍの螺旋の凹部５ａと凸部５ｂとからなる波を形成した。その結果、直径１ｍ〈半径５０ｃｍ〉の巻き胴に巻き付けられる可撓性を有したプレストレストコンクリート用緊張材を得ることができた。なお、セメントグラウトは、各実施例、比較例とも、低熱ポルトランドセメントと、石灰石微粉末と、水溶性セルロースエーテルを主成分とする増粘剤と、同じく水溶性セルロースエーテルを主成分とする粘性調整剤と、凝結遅延剤としてのオキシカルボン酸ナトリウムと、水を混合したものを使用した。
【比較例】
【００３４】
線径Ｄ＝２１．８ｍｍのＰＣ鋼より線に凝結遅延剤を添加したセメントグラウトを厚さが３ｍｍとなるように塗布した後、セメントグラウトの外周に樹脂シースとなる加熱溶融したポリエチレン（ＰＥ）樹脂を１．５ｍｍ厚さに被覆したところ、セメントグラウトに含まれる蒸発成分がPＥシース内で蒸発、膨張し、PＥシースが膨れて形状の安定したシースが得られなかった。
【実施例２】
【００３５】
ＰＣ鋼材の配筋作業として、条件の厳しいPＣ橋の横締めに緊張材を使用する場合を想定し、桁の内部に緊張材を配線するときのプレストレストコンクリート用緊張材の最小曲げ半径を求める試験を実施した。
【００３６】
線径Ｄ＝２１．８ｍｍのＰＣ鋼より線と線径Ｄ＝１５．２ｍｍのＰＣ鋼より線を３本集合させたマルチケーブルにそれぞれ、凝結遅延剤を添加したセメントグラウトを厚さが３ｍｍとなるように塗布した後、表１に示す厚みの鉄板をＰＣ鋼より線の外周に長手方向に連続して巻き付け、その鉄板の継ぎ目（両側部）を連続的に溶接した。そして、得られたシームレス管にローラダイスで図１のＬ１＝１ｍｍ、Ｌ２＝７ｍｍ、Ｔ＝２．３ｍｍの螺旋の凹部５ａと凸部５ｂとからなる波５を形成する手順を経てプレストレストコンクリート用緊張材を製造した。また、金属シースに代えてPＥシースを被覆することも試みた。
【００３７】
これらの試作緊張材を用いた試験は、図６に示すように、作業者Ｍがプレストレストコンクリート用緊張材１を持ち上げてターンさせて床板１７に設けた空間１８に挿入し、このときの緊張材１の曲げ半径ｒを求めた。
【００３８】
【表１】
2006063694.tif 000003
【００３９】
その結果、曲げ半径１．５ｍで空間１８に挿入できるプレストレストコンクリート用緊張材を得ることができた。なお、厚みが０．０１ｍｍの金属シースは作業時に破れた。また、２ｍｍの厚みを有する金属シースを用いた緊張材は、剛性は高くて人力では曲げることができなかった。
【図面の簡単な説明】
【００４０】
【図１】この発明のプレストレストコンクリート用緊張材の一例を示す部分破断側面図
【図２】この発明のプレストレストコンクリート用緊張材の他の例を示す部分破断斜視図
【図３】この発明のプレストレストコンクリート用緊張材のさらに他の例を示す側面視断面図
【図４】この発明のプレストレストコンクリート用緊張材のさらに他の例を示す断面図
【図５】この発明のプレストレストコンクリート用緊張材の製造工程を示す図
【図６】プレストレストコンクリート用緊張材の曲げ半径計算試験を示す模式図
【符号の説明】
【００４１】
１              緊張材
２              心材
３              充填剤
４              金属シース
４Ａ            金属板
４Ｂ            シームレス管
５              波
５ａ            凹部
５ｂ            凸部
５ｃ            第２凹部
６              充填剤塗布工程
７              金属シース施工工程
８              シース成形工程
９              仕上げ工程
１０            タンク
１１            ダイス
１２            可変絞り
１３            加湿ゾーン
１４            シームレス溶接機
１５            型付けローラ
１６            計尺、切断機
１７            床板
１８            空間
【図１】
2006063694.tif 000004
【図２】
2006063694.tif 000005
【図３】
2006063694.tif 000006
【図４】
2006063694.tif 000007
【図５】
2006063694.tif 000008
【図６】
2006063694.tif 000009